(57)【特許請求の範囲】
【請求項１】
水及びセメントを含むＰＣグラウト材料を練り混ぜる方法において、
前記ＰＣグラウト材料を、あらかじめ定めた時間だけ撹拌羽根で撹拌する第一撹拌工程と、
前記第一撹拌工程の後に、撹拌を中止して前記ＰＣグラウト材料を、あらかじめ定めた時間だけ静置する静置工程と、
前記静置工程の後に、前記ＰＣグラウト材料を、あらかじめ定めた時間だけ撹拌羽根で撹拌する第二撹拌工程と、
前記第二撹拌工程の後に、撹拌羽根の回転速度を段階的又は連続的に減速して、撹拌を停止する減速停止工程と、を備えたことを特徴とするＰＣグラウト混練方法。
【請求項２】
水及びセメントを含むＰＣグラウト材料を練り混ぜる方法において、
前記ＰＣグラウト材料を、あらかじめ定めた時間だけ撹拌羽根で撹拌する第一撹拌工程と、
前記第一撹拌工程の後に、撹拌羽根の回転速度を段階的又は連続的に減速して、撹拌を停止する減速停止工程と、
前記減速停止工程の後に、前記ＰＣグラウト材料を、あらかじめ定めた時間だけ静置する静置工程と、
前記静置工程の後に、前記ＰＣグラウト材料を、あらかじめ定めた時間だけ撹拌羽根で撹拌する第二撹拌工程と、を備えたことを特徴とするＰＣグラウト混練方法。
【発明の詳細な説明】
【技術分野】
【０００１】
本願発明は、水とセメントを含む材料からなるグラウト材の練混ぜ方法に関するものであり、より具体的には、セメント粒子が十分に分散するとともに、連行空気を低減することのできる練混ぜ方法に関するものである。
【背景技術】
【０００２】
プレストレストコンクリート（ＰＣ）は、レインフォーストコンクリート（ＲＣ）に比べ引張に強いという点が最大の特徴であり、長大橋の床版や、ロックシェッドの頂版など、大きな引張力が作用する部材に利用される。このＰＣは、コンクリート躯体内に配置されたＰＣ鋼材（ＰＣ鋼より線やＰＣ鋼棒など）を、その両端から緊張することでプレストレスを導入するものである。ＰＣの製法としては、ＰＣ鋼材を緊張したままコンクリートの打設・養生を行うプレテンション方式と、コンクリートの打設・養生後にＰＣ鋼材を緊張するポストテンション方式の２つの製法が知られている。
【０００３】
ポストテンション方式の場合のＰＣ鋼材は、通常、型枠内に設置されたシース（筒状の部材）内に通される。シースの内径はＰＣ鋼材の外径よりも大きいため、ＰＣ鋼材の周囲には空隙が生じ、鋼材の防錆やコンクリートとの付着を目的として、セメント系充填材（以下、「ＰＣグラウト材」という。）が注入される。そのためＰＣグラウト材は、相当の強度とともに、極めて小さい収縮性（無収縮性）と、極めて高い流動性（高流動性）が求められる。
【０００４】
ＰＣグラウト材は、水とセメント、混和剤による配合材料を、撹拌機を用い１８０秒間連続して練混ぜて作製するのが一般的である。ところが、この従来方法によるＰＣグラウト材は、配合材料が本来有するポテンシャル、特に無収縮性と高流動性を十分発揮していないことが知られていた。そこで特許文献１では、真空環境下でグラウト材を遠心分離させることによって、空気泡を除去するとともに高い流動性を備えたＰＣグラウト材を製造する技術を提案している。
【先行技術文献】
【特許文献】
【０００５】
【特許文献１】特開２０１４−２４０１９３号公報
【発明の概要】
【発明が解決しようとする課題】
【０００６】
特許文献１で提案される技術を用いれば、高品質なＰＣグラウト材が得られるものの、真空ポンプや、材料を高速回転させる回転体などを備えた練混ぜ装置が必要となり、ややコストがかかるという問題を抱えていた。
【０００７】
ところで本願発明者は、セメント粒子が十分に分散しない原因が、従来手法である１８０秒間の連続混練であることを見出した。さらに本願発明者は、従来手法では連続１８０秒の練混ぜ後に撹拌機の動力を止めるわけであるが、このいわば急速停止することによって材料内に多くの空気を連行し、エントラップエア（径の大きな空気）を巻き込んでいることも突き止めた。
【０００８】
本願発明の課題は、従来技術が抱える問題を解決することであり、すなわち、高いコストのかかる装置を用いることなく、高流動性を備えるとともに含有空気量が軽減された高品質のＰＣグラウト材を得ることであり、具体的には、単に連続混練するだけでなく、あるいは撹拌終了時に急速停止することのない、ＰＣグラウト混練方法を提供することである。
【課題を解決するための手段】
【０００９】
本願発明は、撹拌練混ぜ中にいったんＰＣグラウトを静置し、撹拌を終了する際には撹拌回転数を徐々に減じていく、という点に着目してなされたものであり、これまでにない発想に基づいて行われたものである。
【００１０】
本願発明のＰＣグラウト混練方法は、第一撹拌工程と、静置工程、第二撹拌工程を備えた方法である。第一撹拌工程は、ＰＣグラウト材料をあらかじめ定めた時間だけ撹拌羽根で撹拌する工程であり、静置工程は、第一撹拌工程の後に撹拌を一旦中止して、ＰＣグラウト材料をあらかじめ定めた時間だけ静置する工程である。そして第二撹拌工程は、静置工程の後、ＰＣグラウト材料をあらかじめ定めた時間だけ撹拌羽根で撹拌する工程である。なおここでは便宜上、練混ぜが完了した結果物を「ＰＣグラウト材」といい、完成する前の過程物を「ＰＣグラウト材料」ということとする。
【００１１】
本願発明のＰＣグラウト混練方法は、撹拌工程と、減速停止工程を備えた方法とすることもできる。撹拌工程は、ＰＣグラウト材料をあらかじめ定めた時間だけ撹拌羽根で撹拌する工程であり、減速停止工程は、撹拌工程の後、撹拌羽根の回転速度を段階的又は連続的に減速しながら撹拌を停止する工程である。
【００１２】
本願発明のＰＣグラウト混練方法は、第一撹拌工程と、静置工程、第二撹拌工程、減速停止工程を備えた方法とすることもできる。第一撹拌工程は、ＰＣグラウト材料をあらかじめ定めた時間だけ撹拌羽根で撹拌する工程であり、静置工程は、第一撹拌工程の後に撹拌を一旦中止して、ＰＣグラウト材料をあらかじめ定めた時間だけ静置する工程である。そして第二撹拌工程は、静置工程の後、ＰＣグラウト材料をあらかじめ定めた時間だけ撹拌羽根で撹拌する工程であり、減速停止工程は、撹拌工程の後、撹拌羽根の回転速度を段階的又は連続的に減速しながら撹拌を停止する工程である。
【発明の効果】
【００１３】
本願発明のＰＣグラウト混練方法には、次のような効果がある。
（１）撹拌工程を第一撹拌工程と第二撹拌工程に分け、さらに２段階の撹拌工程の間に静置工程を設けることによって、セメント粒子が十分に分散し、極めて高い流動性を備えたＰＣグラウト材を得ることができる。
（２）撹拌を停止する際、減速停止工程を設けることによって、材料内に巻き込まれる空気（特にエントラップエア）を著しく低減することができる。
（３）従来の撹拌装置を利用することができるため、コストをかけることなく高品質のＰＣグラウト材を得ることができる。
【図面の簡単な説明】
【００１４】
【図１】本願発明の主な工程を示すフロー図。
【図２】（ａ）は従来における撹拌時間を示すモデル図、（ｂ）は本願発明における撹拌時間を示すモデル図。
【図３】（ａ）は従来手法の場合のセメント粒子の分散状態を示す説明図、（ｂ）は本願発明の場合のセメント粒子の分散状態を示す説明図。
【図４】同一のＷ／Ｃという条件下で、従来手法によるＰＣグラウト材の流化時間と、本願発明によるＰＣグラウト材の流下時間を比較したグラフ図。
【図５】静置時間と、短縮される流下時間との関係を示すグラフ図。
【図６】同等の流化時間という条件下で、従来手法によるＰＣグラウト材のＷ／Ｃと、本願発明によるＰＣグラウト材のＷ／Ｃを比較したグラフ図。
【図７】（ａ）は従来の停止方法を示すモデル図、（ｂ）は連続減速による減速停止工程を示すモデル図、（ｃ）は段階的減速による減速停止工程を示すモデル図。
【図８】同一のＷ／Ｃという条件下で、従来手法によるＰＣグラウト材に含まれる空気量と、本願発明によるＰＣグラウト材に含まれる空気量を比較したグラフ図。
【発明を実施するための形態】
【００１５】
本願発明のＰＣグラウト混練方法の実施形態の一例を、図１のフロー図にしたがって説明する。
【００１６】
はじめに、所定の配合設計に基づいて、水と、セメント、混和剤を合わせてＰＣグラウト材料とし（Ｓｔｅｐ１０）、これをグラウトミキサーのタンク内に投入する（Ｓｔｅｐ２０）。次に、タンク内に設けられた撹拌羽根を回転させ、ＰＣグラウト材料を練混ぜていく。ここで利用するグラウトミキサーには、周波数変換装置（インバータ）が備えられており、撹拌羽根の回転速度（単位時間当たりの回転数）は増減できるようになっている。
【００１７】
本願発明は、ＰＣグラウト材料を練混ぜる工程に大きな特徴がある。図２は、撹拌羽根による撹拌時間を示す図であり、（ａ）は従来の撹拌時間、（ｂ）は本願発明の撹拌時間を示すモデル図である。この図に示すように、従来では単に１８０秒間連続して撹拌していたが、本願発明では、撹拌工程を第１撹拌工程と第２撹拌工程の２工程に分け、間に静置工程を設けている。
【００１８】
静置工程では、撹拌羽根の回転を止めてＰＣグラウト材料を静止させる。本願発明者が実験を重ねたところ、この静置工程を設けることによってセメント粒子の分散が従来に比して飛躍的に向上することが分かった。図３は、セメント粒子の分散状態を示す図であり、（ａ）は従来の分散状態、（ｂ）は本願発明の分散状態である。この図からも分かるように、従来手法ではセメント粒子が十分に分散せずに塊となっており、一方の本願発明では塊が見られずセメント粒子が十分に分散している。
【００１９】
セメント粒子が十分に分散することによって高品質のＰＣグラウト材が得られ、とりわけ流動性において顕著な効果が表れる。図４は、同一のＷ／Ｃという条件下で、従来手法によるＰＣグラウト材の流化時間と、本願発明によるＰＣグラウト材の流下時間を比較したグラフ図である。なお流下時間とは、「ＰＣグラウト＆プレグラウトＰＣ鋼材施工マニュアル」に示されるＪＰフローによる流下時間である。この図に示すように、本願発明によるＰＣグラウト材は、従来に比べ流下時間が大幅に短縮されており、すなわち高い流動性を備えていることが分かる。
【００２０】
また本願発明者は、ＰＣグラウト材料の静置時間が長いほど、その流下時間が短縮されることを確認している。図５は、静置時間と、短縮される流下時間との関係を示すグラフ図である。なお実験では、第１撹拌工程と第２撹拌工程を合わせた総撹拌時間を１８０秒としている。この図に示すように、静置時間が長いほどセメント粒子が十分に分散し、高い流動性を示すことが分かるが、製作するＰＣグラウト材のボリュームやグラウトミキサーの性能、あるいは後工程の実施内容などによって、適切な静置時間を設定するとよい。
【００２１】
また図６では、異なる観点で、本願発明によるＰＣグラウト材の品質の高さを示している。図６は、同等の流下時間という条件下で、従来手法によるＰＣグラウト材のＷ／Ｃと、本願発明によるＰＣグラウト材のＷ／Ｃを比較したグラフ図である。この図に示すように、本願発明によるＰＣグラウト材は、従来に比べＷ／Ｃが大幅に軽減されており、すなわち強度、物理特性、耐久性の面で高い品質を備えていることが分かる。
【００２２】
図２（ｂ）に示すように、第１撹拌工程と、静置工程、第２撹拌工程は、その工程を行う時間をあらかじめ定めておくとよい。この図では、第１撹拌工程を１２０秒間、第２撹拌工程を６０秒間とし、合計の撹拌時間を従来と同じ１８０秒としており、静置工程を３００秒間としている。もちろんこの時間設定は一例であって、ＰＣグラウト材料配合や、グラウトミキサーの性能に応じて、適宜時間設定することができる。
【００２３】
第２撹拌工程が終わると、減速停止工程（Ｓｔｅｐ６０）に移る。図７は、減速停止工程を説明するためのモデル図であり、（ａ）は従来の停止方法、（ｂ）は連続減速による減速停止工程、（ｃ）は段階的減速による減速停止工程を示す。従来では練混ぜを終了する際、撹拌羽根の回転動力を切断（ｏｆｆ）していたため、急速に、つまり大きな加速度を伴ってＰＣグラウト材料は動きを停止していた。本願発明者が実験を重ねたところ、このいわば急速停止が、材料内に空気（特にエントラップエア）を巻き込む原因であることを究明した。
【００２４】
そこで本願発明では、この急速停止に代えて、徐々に撹拌羽根の回転速度を減じる減速停止工程を設けることとした。例えば、図７（ｂ）のように３０秒間かけて連続して減速する減速停止工程を設けることもできるし、図７（ｃ）のように３０秒間かけて段階的に減速する減速停止工程を設けることもできる。
【００２５】
図８は、同一のＷ／Ｃという条件下で、従来手法によるＰＣグラウト材に含まれる空気量と、本願発明によるＰＣグラウト材に含まれる空気量を比較したグラフ図である。この図からも分かるように、減速停止工程を設けることによって、従来手法と比べると格段に含有空気量が軽減される。
【００２６】
なおここまでは、第１撹拌工程と、静置工程、第２撹拌工程、そして減速停止工程の全てを備えた方法について説明したが、第１撹拌工程と、静置工程、第２撹拌工程は具備するが減速停止工程は省略することとしてもよいし、静置工程と第２撹拌工程を省略して、通常の撹拌工程（例えば１８０秒間の撹拌）の後に減速停止工程を設ける方法としてもよい。また、第１撹拌工程の終了は急速停止とすることもできるし、第１撹拌工程の後に減速停止工程を設け、続けて静置工程、第２撹拌工程を行う方法としてもよい。
【産業上の利用可能性】
【００２７】
本願発明のＰＣグラウト混練方法は、ポストテンション方式におけるグラウト工のほか、既設コンクリートに生じたクラックへの注入工や、岩盤補強や漏水対策としても利用することができる。本願発明が、収縮性と高流動性を備えたＰＣグラウト材を提供し、その結果、高品質のインフラストラクチャーを提供することを考えれば、産業上利用できるばかりでなく社会的にも大きな貢献を期待し得る発明といえる。
【符号の説明】
【００２８】
Ｃ      セメント粒子
【図１】
0006649557.tif 000002
【図２】
0006649557.tif 000003
【図３】
0006649557.tif 000004
【図４】
0006649557.tif 000005
【図５】
0006649557.tif 000006
【図６】
0006649557.tif 000007
【図７】
0006649557.tif 000008
【図８】
0006649557.tif 000009